(57)【要約】【課題】  従来の残光性のある電球型蛍光ランプは、一般の電球型蛍光ランプに比べとの照度、発光の色合いが異なると違和感がある。【解決手段】  本発明は、上記の課題を、蛍光体を用いて発光する発光管と、発光管の外側を覆う透明な材料からなる外囲器とを有し、該外囲器の内側全面に長残光の残光蛍光体層のみを設けることで解決するものである。【選択図】  図１
2005281341.tif 000002
【特許請求の範囲】
【請求項１】
蛍光体を用いて発光する発光管と、発光管の外側を覆う透明な材料からなる外囲器とを有し、該外囲器の内側全面に長残光の残光蛍光体層のみを設けたことを特徴とする電球型蛍光ランプ。
【請求項２】
前記残光蛍光体層に含まれる長残光蛍光体が、２ｍｇ／ｃｍ2以上６ｍｇ／ｃｍ2以下であることを特徴とする請求項1に記載の電球型蛍光ランプ。
【請求項３】
前記長残光蛍光体が、少なくとも、一般式としてＭＡｌ2Ｏ3：Ｘ、Ｙ（Ｍはカルシウム、ストロンチウムおよびバリウムなどの群から選ばれる少なくとも一つ以上の元素で、Ｘ、Ｙは、ユーロピウム、ジスプロシウムおよびネオジウム等の群から選ばれる供付活剤である）で表される化合物を母結晶とした蛍光体または、一般式としてＹ2Ｏ2Ｓ：Ｚ（Ｚは、ユーロピウム、マグネシウムおよびチタン等の群から選ばれる少なくとも一つ以上の元素からなる付活剤）を母結晶としを使用した蛍光体であることを特徴とする請求項１に記載の電球型蛍光ランプ。
【請求項４】
前記蛍光体が、２価ユーロピウム及びジスプロシウム付活アルミン酸ストロンチウムであることを特徴とする請求項３に記載の電球型蛍光ランプ。
【発明の詳細な説明】
【技術分野】
【０００１】
本発明は、電球型蛍光ランプに関し、特に残光性のある電球型蛍光ランプに関する。
【背景技術】
【０００２】
通常の家庭やオフィースで使われている直管型、環状型及び電球型の蛍光ランプは電源から電気の供給が停止すると発光を停止する。一方、実際の使用状況では電源から電気の供給が停止した際に直ぐ発光が停止されると問題が発生する場合が多々あった。例えば、家庭では、就寝時に居間の照明を消してから、寝室に移動する際に居間を通り抜けるような住居構造の場合、家具等が見えない状態で移動するために家具にぶつかって怪我をすることもあった。更に、多数の人が集中するオフィース、駅、地下街等の場合、停電や地震等で電気の供給が停止されると非常に危険な状態が生じることが予想される。
【０００３】
公共の施設や大規模なオフィース等では、これらのことを想定し、消防法等の法律で、脱出経路や必要最低限の照明を確保する、バッテリーで駆動される、非常灯や誘導灯の設置が義務付けられている。
【０００４】
しかしながら、大規模な地震が発生し電気の供給が絶たれた場合、これら非常灯や誘導灯だけでは非常脱出の経路や部屋全体の状況を把握できる最低限の照度を与えるものであって、室内にいるものがとっさに自分の身の回りの状況を把握して安全に行動するには必ずしも十分とはいえない。照明の電気の供給を停止後も最小限の照度が供給できる蓄光型の蛍光ランプが開発されている。
【０００５】
一般に、蛍光ランプ用蛍光体は、紫外線励起が止まっても短時間発光が認められる。これは残光現象といわれるもので、大部分のものは数マイクロ秒から数百ミリ秒の間継続する蛍光現象として知られている。一方、中には紫外線励起が止まった後、数分間から数時間発光が認められる燐光現象として知られているものがあり、蓄光型の蛍光ランプに用いられる長残光性蛍光体は、この燐光現象を利用したものであり、２００［ｌｘ］のＤ６５標準光源で１０分間照射し、照射を止めた直後の残光輝度が１００［ｍｃｄ／ｍ2］以上であり、かつ、照射を止めた後、残光輝度が人間の限界視認レベルである０．３２［ｍｃｄ／ｍ2］にまで減衰する時間が３０分以上という長残光性を有するもので、２価ユーロピウム及びジスプロシウム付活アルミン酸ストロンチウムが良く使われている。
【０００６】
２価ユーロピウム及びジスプロシウム付活アルミン酸ストロンチウムは、発光ピーク波長が約４８０〜５３０［ｎｍ］にあり、発光管から放射される近紫外線〜可視光線で高効率の残光特性を示す。
【０００７】
ガラスグローブとケースとからなる外囲器の内部に発光管と点灯回路を組み込んだ電球型蛍光ランプが、特開平９−３２０５３０号公報に開示されている。ガラスグローブの内面に、発光を拡散する目的で、白色拡散膜となる長残光性蛍光体層が形成されている。長残光性蛍光体層は、白色顔料と高分子樹脂と長残光性蛍光体との混合物から構成され、白色顔料が光の拡散に寄与している。
【０００８】
上記の構成で、長残光性蛍光体はランプ点灯中に発光管から放射される３００〜７００［ｎｍ］の近紫外線〜可視光線によって十分に励起されるため、発光管が不意に消灯しても、ガラスグローブの残光輝度により緊急の行動を起こすのに十分な明るさを少なくとも３０分は維持できる。
【０００９】
更に、特開２００１−２９７６０１号公報は、上記の、ガラスグローブの内表面全体に長残光性蛍光体を塗布していることで生じる、発光管（通常は直管型の蛍光灯を折り曲げた形状をしている）から出力された光が長残光性蛍光体により邪魔されてガラスグローブの外側に有効に放射されない問題を解決するものである。
【００１０】
蛍光灯の内面に蛍光体と長残光蛍光体を塗布する場合は、長残光蛍光体も蛍光を発光するが、発光管の外側のガラスグローブの内面に長残光蛍光体を塗布する場合、長残光蛍光体は発光管の発光により蓄光はするが紫外線が照射されないので蛍光の発光はしないことが原因となっている。
【００１１】
このために、特開２００１−２９７６０１号公報では、プラスチックやガラス等の透明体或いは拡散膜が設けられた半透明体のグローブの内表面の一部のみに残光蛍光体が塗布されている。
【特許文献１】特開平９−３２０５３０号公報
【特許文献２】特開２００１−２９７６０１号公報
【発明の開示】
【発明が解決しようとする課題】
【００１２】
残光性のある電球型蛍光ランプは、一般の電球型蛍光ランプよりも効果であるために、公共の施設や大規模なオフィースのように多量の蛍光ランプが用いられる場合、何本かに１本を残光性のある電球型蛍光ランプにすることが行われている。この場合、電球型蛍光ランプと残光性のある電球型蛍光ランプとの照度、発光の色合いが異なると違和感がある。
【００１３】
特開平９−３２０５３０号公報の構成の場合、長残光性蛍光体層は、白色顔料と高分子樹脂と長残光性蛍光体との混合物から構成されているために白色顔料により照度が下がり、特開２００１−２９７６０１号公報のようにガラスグローブの一部に長残光性蛍光体を形成する場合、ガラスグローブが透明な場合は、通常の使用時にも長残光性蛍光体が形成された部分に模様が形成されるために違和感を生じ、ガラスグローブの内面に拡散膜が設けられた場合は、特開平９−３２０５３０号公報の構成と同じ様に照度が下がるという問題が生じる。
【００１４】
本発明は、一般の電球型蛍光ランプと違和感が感じられるほど照度が落ちずかつ長残光性を維持した残光性のある電球型蛍光ランプを提供することを目的とするものである。
【課題を解決するための手段】
【００１５】
本発明は、蛍光体を用いて発光する発光管と、発光管の外側を覆う透明な材料からなる外囲器とを有し、該外囲器の内側全面に長残光の残光蛍光体層のみを設けたことを特徴とする電球型蛍光ランプである。残光蛍光体層に含まれる長残光蛍光体が、２ｍｇ／ｃｍ2以上６ｍｇ／ｃｍ2以下であることが好ましく、長残光蛍光体が、少なくとも、一般式としてＭＡｌ2Ｏ3：Ｘ、Ｙ（Ｍはカルシウム、ストロンチウムおよびバリウムなどの群から選ばれる少なくとも一つ以上の元素で、Ｘ、Ｙは、ユーロピウム、ジスプロシウムおよびネオジウム等の群から選ばれる供付活剤である）で表される化合物を母結晶とした蛍光体または、一般式としてＹ2Ｏ2Ｓ：Ｚ（Ｚは、ユーロピウム、マグネシウムおよびチタン等の群から選ばれる少なくとも一つ以上の元素からなる付活剤）を母結晶としを使用した蛍光体であることが好ましい。更に、蛍光体が、２価ユーロピウム及びジスプロシウム付活アルミン酸ストロンチウムであることがより好ましい。
【発明の効果】
【００１６】
本発明の電球型蛍光ランプは、透明な外囲器であるガラスグローブの内面に長残光蛍光体のみからなる層を設けることで、一般の電球型蛍光ランプと明るさや色合いが違和感が感じられるほど変わらない長残光電球型蛍光ランプを提供するものである。
【発明を実施するための最良の形態】
【００１７】
発明者等は、従来の蛍光ランプと同等の光拡散性を蛍光体のみでも実現することができることを見出した。
【００１８】
本発明の残光性のある電球型蛍光ランプは、図１に示すように、少なくとも口金１、ハウジング２、蛍光ランプからなる発光管４および透明な材料からなる外管グローブ３を有し、ハウジング２には点灯回路等（不図示）組み込まれ、外管グローブの内面に長残光性蛍光体層５のみが形成されている。
【実施例】
【００１９】
以下、本発明を、実施例を用いてより詳細に説明する。本発明の実施例の構成も図１の構成をしている。
【００２０】
長残光性蛍光体層５は、長残光蛍光体である２価ユーロピウム及びジスプロシウム付活アルミン酸ストロンチウムを、エチルセルロースを溶媒となるキシレンに溶かした粘着剤と混入し、透明な材料からなる外観グローブ３の平滑な内面に、２価ユーロピウム及びジスプロシウム付活アルミン酸ストロンチウムが４ｍｇ／ｃｍ2になるように塗布法をもちいて形成した。
【００２１】
粘着剤としてはニトロセルロースを溶媒となる酢酸ブチルに溶かした粘着剤を用いることもできる。
【００２２】
外管グローブの透明な材料としては硼ケイ酸ガラス、ナトリウムガラス等のガラス材料以外にも透明な材料であればポリスチレン（ＰＳ）、ポリメタクリル酸メチル（ＰＭＭＡ）、ポリカーボネート（ＰＣ）のような有機樹脂を用いても良い。
【００２３】
透明な材料からなる外観グローブ３は、平滑な内面をしているが、粘着剤にエチルセルロースやニトロセルロースのような繊維素が混入されていると、外観グローブ３の平滑な表面に形成された長残光性蛍光体層５は、該表面との密着強度が高くなり、該表面に形成された長残光性蛍光体層５が剥がれにくくなるという効果がある。
【００２４】
長残光性蛍光体層５中に、２価ユーロピウム及びジスプロシウム付活アルミン酸ストロンチウムは、２ｍｇ／ｃｍ2以上含まれていれば、光の拡散性は従来の蛍光ランプとほぼ同等の光拡散性が得られ、且つ、残光特性も２００［ｌｘ］のＤ６５標準光源で１０分間照射し、照射を止めた直後の残光輝度が１００［ｍｃｄ／ｍ2］以上であり、かつ、照射を止めた後、残光輝度が人間の限界視認レベルである０．３２［ｍｃｄ／ｍ2］にまで減衰する時間が３０分以上という長残光性を保持している。上限は特に規定されるものではないが、経済性等を考慮すると６ｍｇ／ｃｍ2以下であることが好ましい。
【００２５】
発光管４となる蛍光ランプは、通常の拡散層と蛍光層の２層構造の蛍光ランプを用いてもよいが、白色光となるように選ばれた蛍光体を、エチルセルロースを溶媒となるキシレンに溶かした粘着剤と混入し塗布法により蛍光体層のみを形成しても良い。尚、粘着剤は、エチルセルロースを溶媒となるキシレンに溶かしたものでもよい。
【００２６】
外管グローブ３の内面に長残光性蛍光体を形成する場合、発光管４から発光する光は長残光性蛍光体により減衰するので、照度という観点では、発光管４に光拡散膜を形成しないほうが好ましい。
【００２７】
更に、発光管４に形成された蛍光体層も光拡散性を持っているので、外管グローブの内面に形成した長残光性蛍光体層５による光拡散効果との相乗効果により、通常の残光効果を持たない蛍光ランプと同様の光拡散効果が得られるので、大規模オフィースや公共の場所で何本かに１本の割合で残光効果を持った蛍光ランプとして使用された場合に違和感なく使うことができる。
【００２８】
長残光性蛍光体としては、一般式としてＭＡｌ2Ｏ3で表される化合物でＭはカルシウム、ストロンチウム、バリウムなどの群の少なくとも一つ以上の金属元素からなる化合物を母結晶にした蛍光体であり、付活剤としてユーロピウムが用いられる他に供付活剤ジスプロシウム、ネオジウムなどが使用されるものと、Ｙ2Ｏ2Ｓを母結晶としユーロピウム、マグネシウム、チタンの付活剤を使用した蛍光体の少なくとも一つ以上を使用することができる。
【図面の簡単な説明】
【００２９】
【図１】本発明の残光性を持った蛍光ランプの概略構成図。
【符号の説明】
【００３０】
本発明の残光性のある電球型蛍光ランプは、図１に示すように、少なくとも
１  口金
２ハウジング
３  外管グローブ
４  発光管
５  長残光性蛍光体層
【図１】
2005281341.tif 000003